【手続補正書】
【提出日】平成20年8月19日(2008.8.19)
【手続補正１】
【補正対象書類名】明細書
【補正対象項目名】特許請求の範囲
【補正方法】変更
【補正の内容】
【特許請求の範囲】
【請求項１】  少なくとも１つの芳香族ポリマーが第１の範囲の数平均分子量（Ｍｎ）の、またあるポリマー流動温度で特徴付けられ且つ少なくとも１つの反応性末端基を有する、ポリマー分子鎖を含んでなり、そして少なくとも１つの分子鎖連結成分が少なくとも２つの連結点を含んでなる、該少なくとも１つの芳香族ポリマーの分子鎖または、該少なくとも１つの分子鎖連結成分との混合物を含んでなるポリマー組成物で、複数のポリマー分子鎖末端基が、ポリマー流動温度以上の分子鎖連結温度において連結点と反応して、第１の範囲以上である第２の範囲の数平均分子量（Ｍｎ）の、性質上実質的に熱可塑性である連結されたポリマー分子鎖を形成するのに適当である、但し
該少なくとも１つのポリ芳香族が反応性ペンダント及び／または末端基を有し且つエーテルで連結された及び／またはチオエーテルで連結された反復単位を含んでなり、なお該単位は
−（ＰｈＡＰｈ）n −
及び随時更に
−（Ｐｈ）a −
からなる群から選択され、ここにＡはＳＯ2 またはＣＯであり、Ｐｈはフェニレンであり、ｎ＝１−２、ａ＝１−４であり且つａが１を越える時該フェニレンは化学的単結合または−Ａ−以外の２価の基を通して線状に連結し、或いは直接一緒にまたは環式残基、例えばシクロアルキル基、（ヘテロ）芳香族基、または環式ケトン、アミド、アミン、またはイミンを介して融合している、
該ポリマー組成物であって、実質的に溶媒を含まない且ついずれかの溶媒またはその有効量の不在下において流動及び分子鎖連結に適している、但し該流動温度が、ポリマーが適当に溶融した状態に達して、ポリマー分子鎖の易動度が反応のための配向または配列を可能にする、温度である、該ポリマー組成物。
【請求項２】  先に規定したように精製、乾燥でき、随時更にペレットへ延伸し、繊維またはフィルムとして延伸または紡糸することによって加工しうる固相沈殿物の形で単離される請求項１の組成物。
【請求項３】  ポリ芳香族の、第２の範囲の数平均分子量が９０００−６００００、例えば１１０００−２５０００の範囲にあり、第１の範囲が２０００−１１０００、例えば３０００−９０００の範囲にある、請求項１−２のいずれかのポリマー組成物。
【請求項４】  同一のポリマー主鎖であるが、異なる末端基を有する第１及び第２のポリマーを含んでなる、但し双方が非晶性であり；或いは第２の同様の芳香族ポリマーよりも低い流動温度を有する第１の芳香族ポリマーを含んでなる、但し双方が非晶性で、第２のポリマーが流体形の第１のポリマーの存在下に流動しうる形になって加工を補助し；或いは非晶性ポリマー及び特徴的な融点を有する結晶性または準結晶性ポリマーを含んでなる、但し準結晶性ポリマーが、第２の芳香族ポリマーに対する共溶媒、希釈剤、分散剤、担体などとして作用する第１のポリマーの溶媒効果によって流動性になる、請求項１−３のいずれかのポリマー組成物。
【請求項５】  反応性末端基（Ｙ）と分子鎖連結点（Ｚ）が活性水素を与える官能基及び親電子剤の存在下に昇温度で反応するのに適した極性官能基から選択され、好ましくは活性Ｈ、ＯＨ、ＮＨ2、ＮＨＲまたはＳＨ、但しＲは炭素数８までの炭化水素基、エポキシ、（メタ）アクリレート、（イソ）シアネート、イソシアネートエステル、アセチレンまたはビニルまたはアリルのようなエチレン、マレイミド、無水物、カルボン酸、オキサゾリン及び不飽和含有モノマーから選択され；好ましくは反応性末端基Ｙが活性Ｈ、ＯＨ、ＮＨ2、ＮＨＲまたはＳＨから選択され、また分子鎖連結点Ｚがエポキシ、（メタ）アクリレート、（イソ）シアネート、イソシアネートエステル、アセチレンまたはビニルまたはアリルのようなエチレン、マレイミド、無水物、カルボン酸、オキサゾリン及び不飽和含有モノマーから選択される、請求項１−４のいずれかのポリマー組成物。
【請求項６】  分子鎖連結成分が式Ｂ（Ｚ）ｎ（Ｚ´）ｎ´のものであり、但しＢはポリマー分子鎖でありまたは炭素数１−１０の炭素原子主鎖であり、より好ましくはオリゴマーまたはポリマーであり或いは随時置換された及び／またはヘテロ原子Ｎ、Ｓ、Ｏを含む脂肪族、脂環族、または芳香族炭化水素であり或いは単結合または核例えばＣ、Ｏ、Ｓ、Ｎまたは遷移金属であり；Ｚ及びＺ´はそれぞれ独立にＺに対して先に規定した官能基から選択され；ｎ及びｎ´はそれぞれ０または１−６から選択される整数であり；そしてｎ及びｎ´の合計は少なくとも２、好ましくは２−１００００、より好ましくは２−１０または１０−５００または５００−１００００である、請求項１−５のいずれかのポリマー組成物。
【請求項７】  少なくとも２つの末端基を有する直鎖または分岐鎖ポリマー分子鎖が、少なくとも２つの反応性末端基を含んでなり且つジオ−ル、ポリオ−ル、ジアミン、ポリアミン、ジチオ−ルまたはポリチオ−ルなどを含んでなり、そして分子鎖連結成分が少なくとも２つのポリマー分子鎖を一緒に連結しうる少なくとも２つの連結点を含んでなり且つジエポキシ、ポリエポキシ、ジ（メタ）アクリレート、ポリ（メタ）アクリレート、ジ（イソ）シアネート、ポリ（イソ）シアネート、ジアセチレン、ポリアセチレン、二無水物、ポリ無水物、ジオキサゾリン、ポリオキサゾリンを含んでなる、請求項１−６のいずれかのポリマー組成物。
【請求項８】  少なくとも１つのポリ芳香族が、エーテルで連結された反復単位、随時更にチオエーテルで連結された反復単位を含んでなる少くとも１つのポリアリ−ルスルホンを含んでなり、該単位は−（ＰｈＳＯ2Ｐｈ）n−及び随時更に−（Ｐｈ）a−からなる群から選択され、なおＰｈはフェニレンであり、ｎ＝１−２、ａ＝１−３であり且つａが１を越える時該フェニレンは化学的単結合または−ＳＯ2 −以外の２価の基を通して線状に連結し又は一緒に融合し、但し反復単位−（ＰｈＳＯ2 Ｐｈ）n −は、平均して該単位−（ＰｈＳＯ2 Ｐｈ）n−の少くとも２つが存在する各ポリマー分子鎖中に連続して存在するような割合で、該少くとも１つのポリアリ−ルスルホン中に常に存在し、該少くとも１つのポリアリ−ルスルホンが反応性ペンダント及び／または末端基を有する、請求項１−７のいずれかのポリマー組成物。
【請求項９】  ポリ芳香族がポリエーテルスルホン、より好ましくはポリエーテルスルホン及びポリエーテルエーテルスルホンで連結された反復単位の組み合わせを含んでなる、但しフェニレン基がメタ−またはパラ−、好ましくはパラ−位にあり、またフェニレンは化学的単結合またはスルホン以外の２価の基を通して線状に連結し或いは一緒に融合している、請求項１−８のいずれかのポリマー組成物。
【請求項１０】  単位が
Ｉ  ＸＰｈＳＯ2ＰｈＸＰｈＳＯ2Ｐｈ（「ＰＥＳ」）及び
II  Ｘ（Ｐｈ）aＸＰｈＳＯ2Ｐｈ（「ＰＥＥＳ」）
であり、但しＸはＯまたはＳであり且つ単位毎に異なってよく、ＩとIIの比は好ましくは１０：９０−８０：２０、例えば３５：６５−６５：３５である、請求項８または９のポリマー組成物。
【請求項１１】  （ＳＯ2の重量）／（平均反復単位の重量）の１００倍として規定して、ＳＯ2 含量の重量％に関して表されるポリアリ−ルスルホン反復単位の相対的な割合が、少くとも２２、好ましくは２３−２５％であり、ａ＝１の時これが少くとも２０：８０、好ましくは３５：６５−６５：３５の範囲のＰＥＳ／ＰＥＥＳ比に相当する、請求項８−１０のポリマー組成物。
【請求項１２】  エポキシ樹脂、付加重合樹脂、特にビス−マレイミド樹脂、ホルムアルデヒド縮合樹脂、特にホルムアルデヒド−フェノール樹脂、シアネート樹脂、イソシアネート樹脂、フェノール樹脂、及びこれらの２つまたはそれ以上の混合物からなる群から選択される熱硬化性ポリマー成分を更に含んでなる、請求項１−１１のポリマー組成物。
【請求項１３】  組成物中の熱可塑性成分の重量割合が典型的には５−１００％、好ましくは５−９０％、特に５−５０、例えば５−４０％である、請求項１２のポリマー組成物。
【請求項１４】  少なくとも１つの芳香族ポリマーが第１の範囲の数平均分子量（Ｍｎ）の、またあるポリマー流動温度で特徴付けられ且つ少なくとも１つの反応性末端基を有する、ポリマー分子鎖を含んでなり、そして少なくとも１つの分子鎖連結成分が少なくとも２つの連結点を含んでなる、該少なくとも１つの芳香族ポリマーの分子鎖または、該少なくとも１つの分子鎖連結成分との混合物を含んでなるポリマー組成物であって、複数のポリマー分子鎖末端基が、ポリマー流動温度以上の分子鎖連結温度において連結点と反応して、第１の範囲以上である第２の範囲の数平均分子量（Ｍｎ）の、性質上実質的に熱可塑性である連結されたポリマー分子鎖を形成するのに適当である、但し
該少なくとも１つのポリ芳香族が反応性ペンダント及び／または末端基を有し且つエーテルで連結された及び／またはチオエーテルで連結された反復単位を含んでなり、なお該単位は
−（ＰｈＡＰｈ）n −
及び随時更に
−（Ｐｈ）a −
からなる群から選択され、ここにＡはＳＯ2 またはＣＯであり、Ｐｈはフェニレンであり、ｎ＝１−２、ａ＝１−４であり且つａが１を越える時該フェニレンは化学的単結合または−Ａ−以外の２価の基を通して線状に連結し、或いは直接一緒にまたは環式残基、例えばシクロアルキル基、（ヘテロ）芳香族基、または環式ケトン、アミド、アミン、またはイミンを介して融合しており、
反応性末端基Ｙが活性Ｈ、ＯＨ、ＮＨ2 、ＮＨＲ（Ｒは炭素数８までの炭化水素基）またはＳＨから選択され、また分子鎖連結点Ｚがエポキシ、（メタ）アクリレート、（イソ）シアネート、イソシアネートエステル、アセチレンまたはビニルまたはアリルのようなエチレン、マレイミド、無水物、カルボン酸、オキサゾリン及び不飽和含有モノマーから選択され、請求項２−４及び６−１３のいずれかの特徴によって更に特徴付けられる、上記ポリマー組成物。
【請求項１５】  少なくとも１つの芳香族ポリマーが第１の範囲の数平均分子量（Ｍｎ）の、またあるポリマー流動温度で特徴付けられ且つ少なくとも１つの反応性末端基を有する、ポリマー分子鎖を含んでなり、そして少なくとも１つの分子鎖連結成分が少なくとも２つの連結点を含んでなる、該少なくとも１つの芳香族ポリマーの分子鎖または、該少なくとも１つの分子鎖連結成分との混合物を含んでなるポリマー組成物であって、複数のポリマー分子鎖末端基が、ポリマー流動温度以上の分子鎖連結温度において連結点と反応して、第１の範囲以上である第２の範囲の数平均分子量（Ｍｎ）の、性質上実質的に熱可塑性である連結されたポリマー分子鎖を形成するのに適当である、但し
少なくとも１つのポリ芳香族が、エーテルで連結された反復単位、随時更にチオエーテルで連結された反復単位を含んでなる少くとも１つのポリアリ−ルスルホンを含んでなり、該単位は
−（ＰｈＳＯ2Ｐｈ）n−
及び随時更に
−（Ｐｈ）a −
からなる群から選択され、なおＰｈはフェニレンであり、ｎ＝１−２、ａ＝１−３であり且つａが１を越える時該フェニレンは化学的単結合または−ＳＯ2 −以外の２価の基を通して線状に連結し、但し反復単位−（ＰｈＳＯ2Ｐｈ）n−は、平均して該単位−（ＰｈＳＯ2Ｐｈ）n−の少くとも２つが存在する各ポリマー分子鎖中に連続して存在するような割合で、該少くとも１つのポリアリ−ルスルホン中に常に存在し、該少くとも１つのポリアリ−ルスルホンが反応性ペンダント及び／または末端基を有し、請求項２−７及び９−１３のいずれかの特徴によって更に特徴付けられる、上記ポリマー組成物。
【請求項１６】  ｉ）先に規定した第１の範囲のＭｎを有し且つポリマー流動温度で特徴付けられる、但し少くとも１つのポリ芳香族ポリマー分子鎖が少くとも１つの反応性末端基を有する、ポリ芳香族ポリマー分子鎖を与え、
ｉｉ）先に規定した少くとも２つの連結点を有する少くとも１つの分子鎖連結成分を与え、そして
ｉｉｉ）ポリマーが適当に溶融した状態に達して、ポリマー分子鎖の易動度を、その反応のための配向または配列を可能にする温度として規定されるポリマー流動温度以下の、また反応性末端基及び連結点が先に規定したように反応するのに適した分子鎖連結温度以下の第１温度で混合し、随時単離に先立って溶液中での反応によって２者択一の末端基を導入する、
ことを含んでなる、該反応性末端基及び分子鎖連結点が請求項１４に規定した通りである、少なくとも１つの芳香族ポリマーまたはその混合物を含んでなる請求項１４で先に規定したポリマー組成物の製造法。
【請求項１７】  組成物の成形に用いる組成物流動温度でまたはそれ以下で混合を行い、同時にまたは続いて成形を行う、請求項１６のいずれかの方法。
【請求項１８】  組成物を、精製及び乾燥しうる且つ随時例えばペレットへの押出し、繊維またはフィルムへの延伸または紡糸により有用な物理形に加工しうる、固相沈殿物の形で単離し、有効量の共沸物の実質的な不在下において、第１および第２の流体を用いて得られる且つ単離される単量体から、ポリマーを製造する、請求項１６−１８のいずれかの方法。
【請求項１９】  第１の流体が、随時他の液体または非液体との流体混合物中に存在して、重合反応を促進するのに役立つ少くとも１つの双極性非プロトン性溶媒、好ましくは硫黄酸化物例えばスルホキシド及びスルホン、ホルムアミド、ピロリドン、環式ケトンなどから選択されるものを含んでなり、また第２の流体がアルコール及び脱塩水または脱塩水性溶媒及びこれらの混合物から選択される、請求項１８の方法。
【請求項２０】  ポリマーが請求項１５−２０、２３または２４に記述した通りであり、但しモノマー前駆体が、ビスフェノール及びジハライドとモノフェノールの各割合を１０：９０−１００：０、好ましくは１０：９０−７０：３０の同一のモル量で用いることにより、ポリエーテルスルホンとポリエーテルエーテルスルホンを所望の比で含んでなる所望のポリマー組成物に従って選択される、請求項１８または１９の方法。
【請求項２１】  反応性末端基がモノマーポリマー前駆体を用いて最初に導入される、請求項１８−２０のいずれかの方法。
【請求項２２】  ハロまたはヒドロキシ反応性基を含んでなる末端基が、ポリアリ−ルスルホンの反復単位を与える請求項２０に規定したような、例えばジハライドまたはビスフェノール及びモノフェノールの形の成分を過剰に添加して得られ；他にアミノ反応性基を含んでなる末端基がポリアリ−ルスルホンの反復単位を与えないモノマー、例えばアミノフェノールを予め決めた量で添加して得られる、請求項１８−２１のいずれかの方法。
【請求項２３】  請求項１−１３のいずれかにおいて先に規定した本発明の組成物を得、これを未反応の組成物の流動温度に相当する先に規定した第１の温度に供し且つ随時流動を助け且つ残存溶媒の除去に適当な溶媒の溶液中で、公知の方法により成形し、次いで組成物の分子鎖連結反応の温度に相当する先に規定した第２の昇温度に供し、そして数平均分子量が先に規定した第２の範囲に増大した成型品またはフィルムを得ることを含んでなる、但し分子鎖連結温度が生成物加工温度より高い、請求項１−１３のいずれかにおいて先に規定した組成物を、成型品またはフィルム、例えば含浸した、成型した、射出成型した、押出したなどの製品或いはキャストした、噴霧したまたはロール加工したフィルムとして提供する方法。
【請求項２４】  請求項１４において先に規定した本発明の組成物を得、これを未反応の組成物の流動温度に相当する先に規定した第１の温度に供し且つ随時適当な溶媒の溶液中で、公知の方法により成形し、次いで組成物の分子鎖連結反応の温度に相当する先に規定した第２の昇温度に供し、そして数平均分子量が先に規定した第２の範囲に増大した成型品またはフィルムを得ることを含んでなる、但し分子鎖連結温度が生成物加工温度より高い、請求項１４において先に規定した組成物を、成型品またはフィルム、例えば含浸した、成型した、射出成型した、押出したなどの製品或いはキャストした、噴霧したまたはロール加工したフィルムとして提供する方法。
【請求項２５】  請求項１５において先に規定した本発明の組成物を得、これを未反応の組成物の流動温度に相当する先に規定した第１の温度に供し且つ随時適当な溶媒の溶液中で、公知の方法により成形し、次いで組成物の分子鎖連結反応の温度に相当する先に規定した第２の昇温度に供し、そして数平均分子量が先に規定した第２の範囲に増大した成型品またはフィルムを得ることを含んでなる、但し分子鎖連結温度が生成物加工温度より高い、請求項１５のいずれかにおいて先に規定した組成物を、成型品またはフィルム、例えば含浸した、成型した、射出成型した、押出したなどの製品或いはキャストした、噴霧したまたはロール加工したフィルムとして提供する方法。
【請求項２６】  加工条件が１５０−４００℃、より好ましくは１７５−３００℃、例えば１９０−２５０℃の範囲の昇温度を含んでなる、請求項２３−２５のいずれかの方法。
【請求項２７】  繊維を含浸させるために使用する場合、成形を流動を助ける溶媒の存在下に行い、そして残存溶媒を、含浸機の熱ローラーと接触させて除去する、請求項２３−２６のいずれかの方法。
【請求項２８】  繊維のような強化材を含む耐荷重または耐衝撃性構造体を包含する構造体の製造のための、請求項１−１５のいずれかの樹脂組成物。
【請求項２９】  先に規定した方法で得られる、請求項１−１５のいずれかで規定した組成物及び連続繊維を含んでなる、プレプレグ。
【請求項３０】  ポリマー組成物の硬化温度以上の温度において、例えばオ−トクレーブ、圧縮成形によるまたは加熱されたローラーによる熱と圧力により一緒に積層した請求項２９で先に規定したプレプレグを含んでなる複合物。
【請求項３１】  輸送手段、例えば宇宙、航空、船舶または自動車工業、レール及び車体工業、または建築／建設工業で使用するための、或いは非高性能輸送用途、非建設用途及び高温接着用途を含む接着用途で使用するための、請求項２３から２７のいずれかで先に規定した方法で得られる、請求項１−１５、２８、２９及び３０のいずれかで先に規定した熱可塑性または熱可塑性物で改変した熱硬化性樹脂組成物、プレプレグ、積層複合物、または成形品。
【手続補正２】
【補正対象書類名】明細書
【補正対象項目名】０１７２
【補正方法】変更
【補正の内容】
【０１７２】
本発明の更なる利点は今までの記述から明白である。
いかに本発明の特徴と態様を列挙する。
１． 少なくとも１つの芳香族ポリマーが第１の範囲の数平均分子量（Ｍｎ）の、またあるポリマー流動温度で特徴付けられ且つ少なくとも１つの反応性末端基を有する、ポリマー分子鎖を含んでなり、そして少なくとも１つの分子鎖連結成分が少なくとも２つの連結点を含んでなる、該少なくとも１つの芳香族ポリマーの分子鎖または、該少なくとも１つの分子鎖連結成分との混合物を含んでなるポリマー組成物であって、複数のポリマー分子鎖末端基が、ポリマー流動温度以上の分子鎖連結温度において連結点と反応して、第１の範囲以上である第２の範囲の数平均分子量（Ｍｎ）の、性質上実質的に熱可塑性である連結されたポリマー分子鎖を形成するのに適当である、該ポリマー組成物。
２． 先に規定した少くとも１つの芳香族ポリマーのある量を、分子鎖停止条件下に先に規定した少くとも１つの分子鎖連結成分で予め処理して第１の範囲のＭｎのポリマー分子鎖を生成させた該ポリマーのある量と一緒に含んでなる、前駆体組成物の形の１．のポリマー組成物であって、あるポリマー流動温度及び連結成分で終わった反応性末端基を有することで特徴付けられ、複数のポリマー分子鎖反応性末端基が連結成分で終わるポリマー分子鎖の連結点と、ポリマー流動温度以上の分子鎖連結温度で反応して、第１の範囲以上の第２の範囲の数平均分子量（Ｍｎ）の連結したポリマー分子鎖を生成するのに適していることが特徴である、１．の該ポリマー組成物。
３． 流動温度が、ポリマーが適当に溶融したまたは流体の状態を達成してポリマー分子鎖の反応のための配向または配列への易動を可能にする、温度である、１．及び２．のいずれかのポリマー組成物。
４． 分子鎖連結温度が、プレプレグから溶媒を除去し且つ湿り気を改善するために、生成物の処理温度より高い、１．−３．のいずれかのポリマー組成物。
５． ポリ芳香族の、第２の範囲の数平均分子量が９０００−６００００、例えば１１０００−２５０００の範囲にあり、第１の範囲が２０００−１１０００、例えば３０００−９０００の範囲にある、１．−４．のいずれかのポリマー組成物。
６． 同一のポリマー主鎖であるが、異なる末端基を有する第１及び第２のポリマーを含んでなる、但し双方が非晶性であり；或いは第２の同様の芳香族ポリマーよりも低い流動温度を有する第１の芳香族ポリマーを含んでなる、但し双方が非晶性で、第２のポリマーが流体形の第１のポリマーの存在下に流動しうる形になって加工を補助し；或いは非晶性ポリマー及び特徴的な融点を有する結晶性または準結晶性ポリマーを含んでなる、但し準結晶性ポリマーが、第２の芳香族ポリマーに対する共溶媒、希釈剤、分散剤、担体などとして作用する第１のポリマーの溶媒効果によって流動性になる、１．−５．のいずれかのポリマー組成物。
７． 反応性末端基（Ｙ）と分子鎖連結点（Ｚ）が活性水素を与える官能基及び親電子剤の存在下に昇温度で反応するのに適した極性官能基から選択され、好ましくは活性Ｈ、ＯＨ、ＮＨ2、ＮＨＲまたはＳＨ、但しＲは炭素数８までの炭化水素基、エポキシ、（メタ）アクリレート、（イソ）シアネート、イソシアネートエステル、アセチレンまたはビニルまたはアリルのようなエチレン、マレイミド、無水物、カルボン酸、オキサゾリン及び不飽和含有モノマーから選択され；好ましくは反応性末端基Ｙが活性Ｈ、ＯＨ、ＮＨ2、ＮＨＲまたはＳＨから選択され、また分子鎖連結点Ｚがエポキシ、（メタ）アクリレート、（イソ）シアネート、イソシアネートエステル、アセチレンまたはビニルまたはアリルのようなエチレン、マレイミド、無水物、カルボン酸、オキサゾリン及び不飽和含有モノマーから選択される、１．−６．のいずれかのポリマー組成物。
８． 分子鎖連結成分が式Ｂ（Ｚ）ｎ（Ｚ´）ｎ´のものであり、但しＢはポリマー分子鎖でありまたは炭素数１−１０の炭素原子主鎖であり、より好ましくはオリゴマーまたはポリマーであり或いは随時置換された及び／またはヘテロ原子Ｎ、Ｓ、Ｏを含む脂肪族、脂環族、または芳香族炭化水素であり或いは単結合または核例えばＣ、Ｏ、Ｓ、Ｎまたは遷移金属であり；Ｚ及びＺ´はそれぞれ独立にＺに対して先に規定した官能基から選択され；ｎ及びｎ´はそれぞれ０または１−６から選択される整数であり；そしてｎ及びｎ´の合計は少なくとも２、好ましくは２−１００００、より好ましくは２−１０または１０−５００または５００−１００００である、１．−７．のいずれかのポリマー組成物。
９． 分子鎖連結成分が式Ｂ（Ｚ）ｎの化合物を含んでなる、但しＢ及びＺは８．で規定した通りであり、ｎは２−６から選択される、１．−８．のいずれかのポリマー組成物。
１０． 少なくとも２つの末端基を有する直鎖または分岐鎖ポリマー分子鎖が、少なくとも２つの反応性末端基を含んでなり且つジオ−ル、ポリオ−ル、ジアミン、ポリアミン、ジチオ−ルまたはポリチオ−ルなどを含んでなり、そして分子鎖連結成分が少なくとも２つのポリマー分子鎖を一緒に連結しうる少なくとも２つの連結点を含んでなり且つジエポキシ、ポリエポキシ、ジ（メタ）アクリレート、ポリ（メタ）アクリレート、ジ（イソ）シアネート、ポリ（イソ）シアネート、ジアセチレン、ポリアセチレン、二無水物、ポリ無水物、ジオキサゾリン、ポリオキサゾリンを含んでなる、１．−９．のいずれかのポリマー組成物。
１１． 連結成分が構造式、
エピコ−ト２８
【化１】
2004506789.tif 000001
ベンゾフェノンテトラカルボン酸二無水物（ＢＴＤＡ）
【化２】
2004506789.tif 000002
下の単位
【化３】
2004506789.tif 000003
を有するマレイン酸無水物
から選択される、１．−１０．のいずれかのポリマー組成物。
１２． ポリマー分子鎖反応性末端基がヒドロキシであり且つエポキシの連結点官能基に対応し、この結果それらの反応で、所望によりヒドロキシまたはエポキシ末端基のいずれかを有する数平均分子量の増加したβヒドロキシエーテル結合がポリマーに生成し；或いは反応性末端基がＮＨ2で、連結点官能基が無水物の場合、それらの反応で、ＮＨ2または無水物末端基を有する数平均分子量の増加したイミド結合がポリマーに生成し；或いは反応性末端基がＮＨ2で、連結点官能基がマレイミドの場合である、１．−１１．のいずれかのポリマー組成物。
１３． 反応性末端基及び連結点が、ポリマー分子鎖及び連結成分の量で計算して、ポリマー分子鎖の連結を１００％まで、２（２点連結）、３（３点連結）、４（４点連結）、例えば「スタ−」構造での連結、及びこれらの組み合わせ、の倍数の連結を可能にするのに必要な化学量論量で存在する、１．−１２．のいずれかのポリマー組成物。
１４． ある量の更なる分子鎖内または間の官能基を、分子鎖長に沿う官能基の形で付与し、これによって分子鎖連結成分が、耐溶媒性（Ｆ）、架橋グラフト点（不飽和基）、Ｔｇ高揚または適合化、例えば他のポリマーとのミクロ構造親和性及び反応性から選択されるような機能を付与するように選択される、１．−１３．のいずれかのポリマー組成物。
１５． 少なくとも１つのポリ芳香族がエーテルで連結された及び／またはチオエーテルで連結された反復単位を含んでなり、但し該単位は−（ＰｈＡＰｈ）n−及び随時更に−（Ｐｈ）a−からなる群から選択され、なおＡはＳＯ2またはＣＯであり、Ｐｈはフェニレンであり、ｎ＝１−２、ａ＝１−４であり且つａが１を越える時該フェニレンは化学的単結合または−Ａ−以外の２価の基を通して線状に連結し、或いは直接一緒にまたは環式残基、例えばシクロアルキル基、（ヘテロ）芳香族基、または環式ケトン、アミド、アミン、またはイミンを介して融合し、更に該少なくとも１つのポリアリ−ルスルホンが反応性ペンダント及び／または末端基を有する、１．−１４．のいずれかのポリマー組成物。
１６． 少なくとも１つのポリ芳香族が、エーテルで連結された反復単位、随時更にチオエーテルで連結された反復単位を含んでなる少くとも１つのポリアリ−ルスルホンを含んでなり、該単位は−（ＰｈＳＯ2Ｐｈ）n−及び随時更に−（Ｐｈ）a−からなる群から選択され、なおＰｈはフェニレンであり、ｎ＝１−２、ａ＝１−３であり且つａが１を越える時該フェニレンは化学的単結合または−ＳＯ2−以外の２価の基を通して線状に連結し又は一緒に融合し、但し反復単位−（ＰｈＳＯ2Ｐｈ）n−は、平均して該単位−（ＰｈＳＯ2Ｐｈ）n−の少くとも２つが存在する各ポリマー分子鎖中に連続して存在するような割合で、該少くとも１つのポリアリ−ルスルホン中に常に存在し、該少くとも１つのポリアリ−ルスルホンが反応性ペンダント及び／または末端基を有する、１．−１５．のいずれかのポリマー組成物。
１７． ポリ芳香族がポリエーテルスルホン、より好ましくはポリエーテルスルホン及びポリエーテルエーテルスルホンで連結された反復単位の組み合わせを含んでなる、但しフェニレン基がメタ−またはパラ−、好ましくはパラ−位にあり、またフェニレンは化学的単結合またはスルホン以外の２価の基を通して線状に連結し或いは一緒に融合している、１．−１６．のいずれかのポリマー組成物。
１８． 単位が
Ｉ ＸＰｈＳＯ2ＰｈＸＰｈＳＯ2Ｐｈ（「ＰＥＳ」）及び
II Ｘ（Ｐｈ）aＸＰｈＳＯ2Ｐｈ（「ＰＥＥＳ」）
であり、但しＸはＯまたはＳであり且つ単位毎に異なってよく、ＩとIIの比は好ましくは１０：９０−８０：２０、例えば３５：６５−６５：３５である、１６．及び１７．のポリマー組成物。
１９． （ＳＯ2の重量）／（平均反復単位の重量）の１００倍として規定して、ＳＯ2含量の重量％に関して表されるポリアリ−ルスルホン反復単位の相対的な割合が、少くとも２２、好ましくは２３−２５％であり、ａ＝１の時これが少くとも２０：８０、好ましくは３５：６５−６５：３５の範囲のＰＥＳ／ＰＥＥＳ比に相当する、１６．−１８．のポリマー組成物。
２０． エポキシ樹脂、付加重合樹脂、特にビス−マレイミド樹脂、ホルムアルデヒド縮合樹脂、特にホルムアルデヒド−フェノール樹脂、シアネート樹脂、イソシアネート樹脂、フェノール樹脂、及びこれらの２つまたはそれ以上の混合物からなる群から選択される熱硬化性ポリマー成分を更に含んでなる、１．−１９．のポリマー組成物。
２１． 組成物中の熱可塑性成分の重量割合が典型的には５−１００％、好ましくは５−９０％、特に５−５０、例えば５−４０％である、２０．のポリマー組成物。
２２． ｉ）先に規定した第１の範囲のＭｎを有し且つポリマー流動温度で特徴付けられる、但し少くとも１つのポリ芳香族ポリマー分子鎖が少くとも１つの反応性末端基を有する、ポリ芳香族ポリマー分子鎖を与え、
ｉｉ）先に規定した少くとも２つの連結点を有する少くとも１つの分子鎖連結成分を与え、そして
ｉｉｉ）反応性末端基と連結点が先に規定したように反応するのに適した分子鎖連結温度以下の第１の温度で混合する、
ことを含んでなる、少くとも１つの芳香族ポリマーまたはこの混合物を含んでなるポリマー組成物の製造法。
２３． 組成物の成形に用いる組成物流動温度でまたはそれ以下で混合を行い、同時にまたは続いて成形を行う、２２．の方法。
２４． 有効量の共沸物の実質的な不在下において、第１および第２の流体を用いて得られる且つ単離される単量体から、ポリマーを製造する、２２．及び２３．のいずれかの方法。
２５． モノマーが予め決めたＭｎで製造され、且つモノマーとして単離前の溶液中での反応により２者択一の末端基を導入する溶液形である、２４．の方法。
２６． 第１の流体が、随時他の液体または非液体との流体混合物中に存在して、重合反応を促進するのに役立つ少くとも１つの双極性非プロトン性溶媒、好ましくは硫黄酸化物例えばスルホキシド及びスルホン、ホルムアミド、ピロリドン、環式ケトンなどの１つ以上から選択されるものを含んでなり、また第２の流体がアルコール及び脱塩水または脱塩水性溶媒及びこれらの混合物から選択される、２４．または２５．の方法。
２７． ポリマーが１６．−１９．に記述した通りであり、但しモノマー前駆体が、ビスフェノール及びジハライドとモノフェノールの各割合を１０：９０−１００：０、好ましくは１０：９０−７０：３０の同一のモル量で用いることにより、ポリエーテルスルホンとポリエーテルエーテルスルホンを所望の比で含んでなる所望のポリマー組成物に従って選択される、２４．−２６．のいずれかの方法。
２８． 反応性末端基がモノマーポリマー前駆体を用いて最初に導入される、２４．−２７．のいずれかの方法。
２９． ハロまたはヒドロキシ反応性基を含んでなる末端基が、ポリアリ−ルスルホンの反復単位を与える２７．に規定したような、例えばジハライドまたはビスフェノール及びモノフェノールの形の成分を過剰に添加して得られ；他にアミノ反応性基を含んでなる末端基がポリアリ−ルスルホンの反復単位を与えないモノマー、例えばアミノフェノールを予め決めた量で添加して得られる、２４．−２８．のいずれかの方法。
３０． 先に規定した本発明の組成物を得、これを未反応の組成物の流動温度に相当する先に規定した第１の温度に供し且つ随時適当な溶媒の溶液中で、公知の方法により成形し、次いで組成物の分子鎖連結反応の温度に相当する先に規定した第２の昇温度に供し、そして数平均分子量が先に規定した第２の範囲に増大した成型品またはフィルムを得ることを含んでなる、１．−２１．のいずれかの先に規定した組成物を、成型品またはフィルム、例えば含浸した、成型した、射出成型した、押出したなどの製品或いはキャストした、噴霧したまたはロール加工したフィルムとして提供する方法。
３１． 加工条件が１５０−４００℃、より好ましくは１７５−３００℃、例えば１９０−２５０℃の範囲の昇温度を含んでなる、３０．の方法。
３２． 繊維のような強化材を含む耐荷重または耐衝撃性構造体を包含する構造体の製造のための、１．−２１．のいずれかの樹脂組成物。
３３． 先に規定した方法で得られる、１．−２１．のいずれかで規定した組成物及び連続繊維を含んでなる、プレプレグ。
３４． ポリマー組成物の硬化温度以上の温度において、例えばオ−トクレーブ、圧縮成形によるまたは加熱されたローラーによる熱と圧力により一緒に積層した３３．で先に規定したプレプレグを含んでなる複合物。
３５． 輸送手段、例えば宇宙、航空、船舶または自動車工業、レール及び車体工業、または建築／建設工業で使用するための、或いは非高性能輸送用途、非建設用途及び高温接着用途を含む接着用途で使用するための、３０．または３１．で先に規定した方法で得られる、１．−２１．、３３．−３５．のいずれかで規定した組成物、プレプレグ、積層複合物、または成型品を含んでなる、熱可塑性または熱可塑性物で改変した熱硬化性樹脂の成形品。
３６． 本明細書及び添付する図面で記述または例示するような組成物、プレプレグ、積層複合物、または成形品。